(57)【要約】【課題】被覆むらの発生及び光沢が抑制され、耐候性に優れる被覆層を形成することが可能な被覆剤を提供すること。【解決手段】本開示の一側面は、合成樹脂エマルション、無機粉体、消泡剤、増粘剤及び顔料を含有し、構造物に表面被覆に用いられる被覆剤であって、上記無機粉体は、砂、フェロニッケルスラグ、高炉スラグ微粉末、シリカフューム、炭酸カルシウム粉及びフライアッシュからなる群より選ばれる少なくとも１種を含み、上記消泡剤は鉱油系消泡剤を含み、上記増粘剤はウレアウレタン樹脂を含み、上記顔料は酸化アルミニウム及び酸化チタンを含む、被覆剤を提供する。【選択図】なし【特許請求の範囲】
【請求項１】
合成樹脂エマルション、無機粉体、消泡剤、増粘剤及び顔料を含有し、構造物の表面被覆に用いられる被覆剤であって、
前記無機粉体は、砂、フェロニッケルスラグ、高炉スラグ微粉末、シリカフューム、炭酸カルシウム粉及びフライアッシュからなる群より選ばれる少なくとも１種を含み、
前記消泡剤は鉱油系消泡剤を含み、
前記増粘剤はウレアウレタン樹脂を含み、
前記顔料は酸化アルミニウム及び酸化チタンを含む、被覆剤。
【請求項２】
前記合成樹脂は、ガラス転移温度が５〜１０℃である（メタ）アクリル酸−（メタ）アクリル酸アルキルエステル共重合体を含み、
前記エマルションは、２３℃における粘度が１００〜５００ｍＰａ・ｓであり、ｐＨが７〜１０であり、固形分濃度が２０〜６０質量％であり、かつ平均分散粒子径が２０〜１００ｎｍである、請求項１に記載の被覆剤。
【請求項３】
前記無機粉体の含有量が前記合成樹脂エマルション１００質量部に対して３０〜２００質量部であり、
前記消泡剤の含有量は前記合成樹脂エマルション１００質量部に対して０．１〜５．０質量部であり、
前記増粘剤の含有量は前記合成樹脂エマルション１００質量部に対して０．１〜５．０質量部であり、
前記顔料の含有量は前記合成樹脂エマルション１００質量部に対して１．０〜２０．０質量部である、請求項１に記載の被覆剤。
【請求項４】
前記砂は複数の粒子から構成され、
前記砂は、粒子径が１５０μｍ以上の粒子の含有量が５質量部以下であり、活性度指数が５０〜８０であり、フロー値比が８０〜１１０であり、密度が１．５〜３．０ｇ／ｃｍ３であり、湿分が１％以下である、請求項１に記載の被覆剤。
【請求項５】
前記消泡剤は比重が０．８０〜１．０である、請求項１又は２に記載の被覆剤。
【請求項６】
前記増粘剤は密度が１．０〜１．３ｇ／ｃｍ３である、請求項１〜３のいずれか一項に記載の被覆剤。
【請求項７】
前記顔料は、更に界面活性剤を０．５〜１．０質量％及び水を２９〜３９質量％を含み、ｐＨが８．０〜１０．０であり、密度が１．９〜２．３ｇ／ｃｍ３である、請求項１〜４のいずれか一項に記載の被覆剤。
【請求項８】
耐候性付与剤を更に含有し、前記耐候性付与剤がベンゾトリアゾール系化合物を含む、請求項１〜６のいずれか一項に記載の被覆剤。
【請求項９】
前記ベンゾトリアゾール系化合物はポリ（オキシエチレン）基を有する、請求項８に記載の被覆剤。
【請求項１０】
前記耐候性付与剤は、α−３−（３−（２Ｈ−ベンゾトリアゾール−２−イル）−５−ｔｅｒｔ−ブチル−４−ヒドロシキフェニル）プロピオニル−ω−ヒドロキシポリ（オキシエチレン）、及びα−３−（３−（２Ｈ−ベンゾトリアゾール−２−イル）−５−Ｔｅｒｔ−ブチル−４−ヒドロキシフェニル）プロピオニル−ω−３−（３−（２Ｈ−ベンゾトリゾール−２−イル）−５−ｔｅｒｔ−ブチル−４−ヒドロキシフェニル）プロピオニルオキシポリ（オキシエチレン）からなる群より選択される少なくとも１種を含む、請求項８又は９に記載の被覆剤。
【請求項１１】
前記耐候性付与剤は、溶解度が７．０〜９．０ｍｇ／Ｌであり、密度が１．０〜１．３ｇ／ｃｍ３である、請求項８〜１０のいずれか一項に記載の被覆剤。
【請求項１２】
前記耐候性付与剤の含有量は前記合成樹脂エマルション１００質量部に対して０．１〜１０．０質量部である、請求項８〜１１のいずれか一項に記載の被覆剤。
【請求項１３】
安定剤を更に含有し、前記安定剤は１，２，２，６，６−ペンタメチルピペリジン骨格を有する化合物を含む、請求項１〜１２のいずれか一項に記載の被覆剤。
【請求項１４】
前記安定剤は、ビス（１，２，２，６，６−ペンタメチル−４−ピペリジル）デカンジオアート、及びメチル（１，２，２，６，６−ペンチメタル−４−ピペリジル）セバケートからなる群より選択される少なくとも１種を含む、請求項１３に記載の被覆剤。
【請求項１５】
前記安定剤は、粘度が１００〜６００Ｐａ・ｓであり、密度が０．９〜１．１ｇ／ｃｍ３である、請求項１３又は１４に記載の被覆剤。
【請求項１６】
前記安定剤の含有量は前記合成樹脂エマルション１００質量部に対して０．１〜１０．０質量部である、請求項１３〜１５のいずれか一項に記載の被覆剤。
【発明の詳細な説明】
【技術分野】
【０００１】
本開示は、被覆剤に関する。
【背景技術】
【０００２】
熱養生を行うことで製造される構造物（例えば、モルタル構造物及びコンクリート構造物等）は、その表面に微細なひび割れを有することが多い。コンクリート構造物の表面のひび割れは、コンクリートの熱養生の際に構造物の内部と表面とで温度差が発生したり、養生中に外気温の変化等に基づく急激な温度変化にさらされたりするために発生する。これらのひび割れは、構造上の重大な欠陥ではないものの、コンクリート構造物の美観の悪化の原因となっている。また、コンクリート構造物の表面におけるひび割れは、塩化物イオン等の劣化因子の浸入経路となり得るため、コンクリート構造物の長期耐久性が損なわれる懸念がある。
【０００３】
コンクリート構造物の多くは、日射、高低温、乾湿、風雨等の外部環境の変化、及び外部環境の変化に起因した劣化因子の浸入にさらされている。上述のような外部環境の変化によってコンクリート構造物の表面における劣化が促進される場合がある。このような劣化の促進は、コンクリート構造物の表面にひび割れがある場合、顕著にみられる。
【０００４】
そこで、ひび割れに起因するコンクリート構造物の劣化を抑制する方法として、一般的には、コンクリート構造物表面にタイルを貼り付ける方法、並びに、耐候性塗料及び吸水防止材などの被覆剤を、コンクリート構造物の表面に塗布し被覆層を設ける方法などが知られている。例えば、特許文献１には、吸水防止性能を維持しつつ、塗布表面の剥がれや白化を阻止しうる土木建築材料用吸水防止材が記載されている。
【０００５】
コンクリート構造物表面にタイルを貼り付けるなど光沢のある被覆層を設ける場合、適用箇所によっては光の反射が発生し悪影響を及ぼす場合がある。例えば、高速道路の壁高欄等に適用した場合、車のライトが被覆層で反射されることがある。このため、光沢が抑制された被覆構造物が求められる場合がある。
【先行技術文献】
【特許文献】
【０００６】
【特許文献１】特開２０１２−２４１１００号公報
【発明の概要】
【発明が解決しようとする課題】
【０００７】
しかし、従来の被覆剤をコンクリート構造物の表面に塗布しても、被覆剤の被覆むらが生じたり、塗布によって被覆層を設ける場合に被覆層に刷毛跡が残ったり、被覆層の光沢によってコンクリート構造物の風合いが損なわれたり、被覆層とコンクリート構造物の表面との間に色むらが生じるなど、構造物の美観を大きく損ねる場合がある。また、表面に被覆層が設けられた構造物（被覆構造物）が屋外に設置される場合には、紫外線や経年劣化によって、被覆層が本来の機能を発揮し得ない場合がある。また、特許文献１に記載の吸水防止材は、その原料が高価であり、コンクリート構造物の表面への付着性及び被覆層の耐久性が不十分であることなどから、該吸水防止材の使用が一部の構造物に限定されてしまう。
【０００８】
本開示は、被覆むらの発生及び光沢が抑制され、耐候性に優れる被覆層を形成することが可能な被覆剤を提供することを目的とする。
【課題を解決するための手段】
【０００９】
本開示の一側面は、合成樹脂エマルション、無機粉体、消泡剤、増粘剤及び顔料を含有し、構造物に表面被覆に用いられる被覆剤であって、上記無機粉体は、砂、フェロニッケルスラグ、高炉スラグ微粉末、シリカフューム、炭酸カルシウム粉及びフライアッシュからなる群より選ばれる少なくとも１種を含み、上記消泡剤は鉱油系消泡剤を含み、上記増粘剤はウレアウレタン樹脂を含み、上記顔料は酸化アルミニウム及び酸化チタンを含む、被覆剤を提供する。
【００１０】
上記被覆剤は、特定の合成樹脂エマルション、特定の無機粉体、特定の消泡剤、特定の増粘剤及び特定の顔料を含有することから、被覆むらの発生及び光沢が抑制され、耐候性に優れる被覆層を形成することができる。
【００１１】
上記合成樹脂は、ガラス転移温度が５〜１０℃である（メタ）アクリル酸−（メタ）アクリル酸アルキルエステル共重合体を含んでもよく、上記エマルションは、２３℃における粘度が１００〜５００ｍＰａ・ｓであり、ｐＨが７〜１０であり、固形分濃度が２０〜６０質量％であり、かつ平均分散粒子径が２０〜１００ｎｍであってもよい。
【００１２】
上記無機粉体の含有量が上記合成樹脂エマルション１００質量部に対して３０〜２００質量部であり、上記消泡剤の含有量は上記合成樹脂エマルション１００質量部に対して０．１〜５．０質量部であり、上記増粘剤の含有量は上記合成樹脂エマルション１００質量部に対して０．１〜５．０質量部であり、上記顔料の含有量は上記合成樹脂エマルション１００質量部に対して１．０〜２０．０質量部であってもよい。
【００１３】
上記砂は複数の粒子から構成され、上記砂は、粒子径が１５０μｍ以上の粒子の含有量が５質量部以下であり、活性度指数が５０〜８０であり、フロー値比が８０〜１１０であり、密度が１．５〜３．０ｇ／ｃｍ３であり、湿分が１以下であってもよい。
【００１４】
上記消泡剤は、比重が０．８０〜１．０であってもよい。
【００１５】
上記増粘剤は密度が１．０〜１．３ｇ／ｃｍ３であってもよい。
【００１６】
上記顔料は、更に界面活性剤を０．５〜１．０質量％及び水を２９〜３９質量％を含み、ｐＨが８．０〜１０．０であり、密度が１．９〜２．３ｇ／ｃｍ３であってもよい。
【００１７】
上述の被覆剤は、耐候性付与剤を更に含有してもよく、上記耐候性付与剤がベンゾトリアゾール系化合物を含んでもよい。
【００１８】
上記ベンゾトリアゾール系化合物はポリ（オキシエチレン）基を有してもよい。
【００１９】
上記耐候性付与剤は、α−３−（３−（２Ｈ−ベンゾトリアゾール−２−イル）−５−ｔｅｒｔ−ブチル−４−ヒドロシキフェニル）プロピオニル−ω−ヒドロキシポリ（オキシエチレン）、及びα−３−（３−（２Ｈ−ベンゾトリアゾール−２−イル）−５−Ｔｅｒｔ−ブチル−４−ヒドロキシフェニル）プロピオニル−ω−３−（３−（２Ｈ−ベンゾトリゾール−２−イル）−５−ｔｅｒｔ−ブチル−４−ヒドロキシフェニル）プロピオニルオキシポリ（オキシエチレン）からなる群より選択される少なくとも１種を含んでもよい。
【００２０】
上記耐候性付与剤は、溶解度が７．０〜９．０ｍｇ／Ｌであり、密度が１．０〜１．３ｇ／ｃｍ３であってもよい。
【００２１】
上記耐候性付与剤の含有量は上記合成樹脂エマルション１００質量部に対して０．１〜１０．０質量部であってよい。
【００２２】
上述の被覆剤は、安定剤を更に含有してもよく、上記安定剤は１，２，２，６，６−ペンタメチルピペリジル骨格を有する化合物を含んでもよい。
【００２３】
上記安定剤は、ビス（１，２，２，６，６−ペンタメチル−４−ピペリジル）デカンジオアート、及びメチル（１，２，２，６，６−ペンチメタル−４−ピペリジル）セバケートからなる群より選択される少なくとも１種を含んでもよい。
【００２４】
上記安定剤は、粘度が１００〜６００Ｐａ・ｓであり、密度が０．９〜１．１ｇ／ｃｍ３であってもよい。
【００２５】
上記安定剤の含有量は上記合成樹脂エマルション１００質量部に対して０．１〜１０．０質量部であってもよい。
【発明の効果】
【００２６】
本開示によれば、被覆むらの発生及び光沢が抑制され、耐候性に優れる被覆層を形成することが可能な被覆剤を提供することができる。
【図面の簡単な説明】
【００２７】
【図１】図１は、実施例１〜４において調製された被覆剤を用いてモルタル構造物上に形成された被覆層の状態を示す図である。
【図２】図２は、モルタル構造物（参考例１）、比較例１において調製された被覆剤を用いてモルタル構造物上に形成された被覆層の状態を示す図である。
【図３】図３は、実施例１〜４において調製された被覆剤を用いてモルタル構造物上に形成された被覆層の耐候性評価後の状態を示す図である。
【図４】図４は、モルタル構造物（参考例１）、比較例１において調製された被覆剤を用いてモルタル構造物上に形成された被覆層の耐候性評価後の状態を示す図である。
【発明を実施するための形態】
【００２８】
以下、本開示の実施形態について説明する。ただし、以下の実施形態は、本開示を説明するための例示であり、本開示を以下の内容に限定する趣旨ではない。
【００２９】
本明細書において例示する材料は特に断らない限り、１種を単独で又は２種以上を組み合わせて用いることができる。組成物中の各成分の含有量は、組成物中の各成分に該当する物質が複数存在する場合には、特に断らない限り、組成物中に存在する当該複数の物質の合計量を意味する。本明細書において、「〜」で示される数値範囲は、特に断らない限り、それぞれの上限値及び下限値を範囲内に含む。
【００３０】
被覆剤の一実施形態は、合成樹脂エマルション、無機粉体、消泡剤、増粘剤及び顔料を含有し、構造物に表面被覆に用いられる被覆剤である。上記被覆剤は構造物の表面被覆に用いられる。構造物としては、ビル、マンション及び住宅、並びに、橋、高架道路、ダム、トンネル、及び道路等が挙げられる。構造物は、好ましくは、コンクリート及びモルタル等を含み、より好ましくはコンクリート及びモルタル等からなる。
【００３１】
上記合成樹脂のエマルションの分散媒は、好ましくは水及びアルコール等を含み、より好ましくは水である。エマルションは、好ましくは合成樹脂が水に分散した水系エマルションである。合成樹脂は、単独重合体であってもよく、共重合体であってもよい。共重合体は３成分以上の共重合体であってもよい。共重合体は、交互共重合体、ランダム共重合体、又はブロック共重合体であってよい。合成樹脂は、市販のものを使用することもでき、又は別途調製したものを用いてもよい。
【００３２】
合成樹脂としては、例えば、（メタ）アクリル酸系樹脂及び酢酸ビニル系樹脂等が挙げられる。（メタ）アクリル酸系樹脂としては、例えば、（メタ）アクリル酸−（メタ）アクリル酸アルキルエステル共重合体、及び（メタ）アクリル酸アルキルエステル共重合体などが挙げられる。（メタ）アクリル酸アルキルエステルのアルキルエステル部は、直鎖状アルキル、分岐状アルキル又は環状アルキルであってよく、好ましくは直鎖状アルキル又は分岐状アルキルである。（メタ）アクリル酸アルキルエステルのアルキルエステル部の炭素数は、特に制限されるものではないが、例えば、１〜８であってよい。（メタ）アクリル酸アルキルエステルのアルキルエステル部の炭素数を調整することによって、合成樹脂エマルションの固形分のガラス転移温度を調整することができる。
【００３３】
合成樹脂は、被覆剤を調製する際の取り扱い性を向上させ、被覆剤の施工性を向上させ、基材表面への付着性を向上させる観点から、好ましくは（メタ）アクリル酸−（メタ）アクリル酸アルキルエステル共重合体を含み、より好ましくはメタクリル酸−アクリル酸アルキルエステル共重合体を含む。
【００３４】
（メタ）アクリル酸−（メタ）アクリル酸アルキルエステル共重合体は、（メタ）アクリル酸に由来する構造単位と、（メタ）アクリル酸アルキルエステルに由来する構造単位との比率を調整してもよい。（メタ）アクリル酸に由来する構造単位に対する（メタ）アクリル酸アルキルエステルに由来する構造単位のモル比を調整することで、合成樹脂エマルション固形分のガラス転移温度を適度なものとすることができる。
【００３５】
合成樹脂のガラス転移温度（Ｔｇ）は、好ましくは５〜１０℃であり、より好ましくは５．５〜９．５℃であり、更に好ましくは６．０〜９．０℃である。合成樹脂のガラス転移温度が上記範囲内であることで、低い気温の時でも被覆層の柔軟性を確保することができ、被覆構造物の被覆むらを抑制することができる。
【００３６】
本明細書にける合成樹脂の「ガラス転移温度」は、下記式（１）で表されるＦＯＸ式から算出される値をセルシウス温度に換算した値を意味する。
【００３７】
１／ＴｇＰ＝Ｗ１／Ｔｇ１＋Ｗ２／Ｔｇ２＋…＋Ｗｉ／Ｔｇｉ＋…＋Ｗｎ／Ｔｇｎ・・・式（１）
【００３８】
上記式（１）中、ＴｇＰは合成樹脂のガラス転移温度（単位：Ｋ）である。Ｔｇｉは、各モノマーの単独重合体のガラス転移温度を示す。Ｗｉは、各モノマーの質量分率を示し、Ｗ１＋Ｗ２＋…＋Ｗｉ＋…Ｗｎ＝１である。Ｔｇｉ（単位：Ｋ）は、熱重量測定（ＴＧ）によって測定した値を用いてもよく、「ＰＯＬＹＭＥＲ  ＨＡＮＤＢＯＯＫ  ＴＨＩＲＤ  ＥＤＩＴＩＯＮ」（Ａ  ＷＩＬＥＹ−ＩＮＴＥＲＳＣＩＥＮＣＥ  ＰＵＢＬＩＣＡＴＩＯＮ）に収録された値を用いてもよい。
【００３９】
上記合成樹脂のエマルションの２３℃における粘度は、好ましくは１００〜５００ｍＰａ・ｓであり、より好ましくは２００〜４００ｍＰａ・ｓであり、更に好ましくは２５０〜３５０ｍＰａ・ｓである。エマルションの粘度が５００ｍＰａ・ｓ以下であることで、合成樹脂エマルションと無機粉体との混合性を向上させることができ、被覆剤の施工性を向上させることができる。また、エマルションの粘度が１００ｍＰａ・ｓ以上であることで、被覆剤中で無機粉体が沈降することをより抑制し、一層均一な被覆剤とすることができる。
【００４０】
本明細書における「粘度」は、ＪＩＳ  Ｋ  ６８３３−１：２００８「接着剤−一般試験方法−第１部：基本特性の求め方」の記載に準じて測定される値を意味する。より具体的には、ＢＭ型粘度計（東京計器株式会社製、測定条件：ローターＮｏ．１、１２ｒｐｍ、１分間）を用い、２３℃の条件下で測定し得られる粘度を意味する。
【００４１】
上記合成樹脂のエマルションのｐＨは、好ましくは７〜１０であり、より好ましくは７．５〜９．５であり、更に好ましくは８〜９である。エマルションのｐＨが上記範囲内であることで、構造物表面への被覆剤の施工性をより向上させることができ、被覆構造物の被覆むらを抑制し、被覆層における無機粉体及び顔料の分散状態を保持する性能が向上し、色むらの発生を抑制することができる。本明細書における「ｐＨ」は、ＪＩＳ  Ｋ  ６８３３−１：２００８「接着剤−一般試験方法−第１部：基本特性の求め方」の記載に準じて測定される値を意味する。ｐＨの測定は、２３℃で行う。
【００４２】
上記合成樹脂のエマルションの平均分散粒子径（分散媒中に分散している合成樹脂の平均粒子径）は、好ましくは２０〜１００ｎｍであり、より好ましくは３０〜９０ｎｍであり、更に好ましくは４０〜８０ｎｍである。エマルションの平均分散粒子径が上記範囲内であることで、被覆剤の構造物表面への付着性を向上させることができる。本明細書における「平均分散粒子径」は、粒子径測定装置（大塚電子株式会社製、商品名：ＦＰＡＲ−１０００）を用いて測定される値を意味する。
【００４３】
上記エマルションの固形分濃度（不揮発性成分の濃度）は、好ましくは２０〜６０質量％であり、より好ましくは２５〜５５質量％であり、更に好ましくは３０〜５０質量％である。エマルションの固形分濃度が６０質量％以下であることで、エマルションの粘度の上昇を抑制し、構造物表面への被覆剤の施工性をより向上させることができる。また、エマルションの固形分濃度が２０質量％以上であることで、エマルションの粘度の低下を抑制し、無機粉体の沈降を抑制することができる。本明細書における「固形分濃度」は、ＪＩＳ  Ｋ  ６８３３−１：２００８「接着剤−一般試験方法−第１部：基本特性の求め方」の記載に準じて測定される値を意味する。
【００４４】
上記無機粉体は、例えば、砂、フェロニッケルスラグ、高炉スラグ微粉末、シリカフューム、炭酸カルシウム粉及びフライアッシュからなる群より選ばれる少なくとも１種を含む。無機粉体は、被覆剤の施工性を向上させる観点から、砂及びフェロニッケルスラグの少なくとも１種を含むことが好ましい。
【００４５】
上記砂としては、例えば、山砂、川砂、海砂、砕石粉、砕砂、及び珪砂等が挙げられる。上記砂は複数の粒子から構成され、粒子径が１５０μｍ以上の粒子の含有量は、上記砂の全量１００質量部を基準として、５質量部以下であることが好ましく、３質量部以下であることがより好ましく、１質量部以下であることが更に好ましい。粒子径が１５０μｍ以上の粒子の含有量は、上記砂の全量１００質量部を基準として、０．０１質量部以上であってよい。粒子径が１５０μｍ以上の粒子の含有量が５質量部以下であることで、被覆剤の施工によって得られる被覆層の表面平滑性を向上させることができ、粒子の粗さに起因する被覆むらを一層抑制することができる。上記砂に占める粒子径が１５０μｍ以上の粒子の含有量は、例えば、砂の粉砕等によって調整することができる。本明細書における「粒子径が１５０μｍ以上の粒子の含有量」は、ＪＩＳ  Ａ  ５０４１：２００９「コンクリート用砕石分」における「１５０μｍふるい残分」を意味し、ＪＩＳ  Ａ  ５０４１：２００９「コンクリート用砕石分」に記載の方法に準じて測定される値を意味する。
【００４６】
上記砂の材齢２８日における活性度指数は、５０〜８０％であることが好ましく、５５〜７５％であることがより好ましく、６０〜７０％であることが更に好ましい。上記砂の活性度指数が５０％以上であることで、被覆剤の施工によって得られる被覆層の耐久性をより向上させることができる。本明細書における「活性度指数」は、ＪＩＳ  Ａ  ５０４１：２００９「コンクリート用砕石分」に記載の方法に準じて測定される値を意味する。
【００４７】
上記砂のフロー値比は、８０〜１１０であることが好ましく、８５〜１１０であることがより好ましく、９０〜１１０であることが更に好ましい。上記砂のフロー値比が８０以上であることで、粒子が細かく、被覆剤の粘性が高くなることを抑制でき、構造物表面への施工性を向上させることができる。本明細書における「フロー値比」は、ＪＩＳ  Ａ  ５０４１：２００９「コンクリート用砕石分」に記載の方法に準じて測定される値を意味する。
【００４８】
上記砂の密度は、１．５〜３．０ｇ／ｃｍ３であることが好ましく、１．６〜２．９ｇ／ｃｍ３であることがより好ましく、１．７〜２．８ｇ／ｃｍ３であることが更に好ましい。上記砂の密度が３．０ｇ／ｃｍ３以下であることで、被覆剤中での砂の沈降を一層抑制することができる。また、上記砂の密度が１．５ｇ／ｃｍ３以上であることで、被覆剤の施工によって得られる被覆層の耐久性をより向上させることができる。本明細書における「密度」は、ＪＩＳ  Ａ  ５０４１：２００９「コンクリート用砕石分」に記載の方法に準じて測定される値を意味する。
【００４９】
上記砂の湿分は、１％以下であることが好ましく、０．７５％以下であることがより好ましく、０．５％以下であることが更に好ましく、０．４以下であることが更により好ましい。上記砂の湿分が１％以下であることで、被覆剤の製造時の砂の計量を容易なものとすることができ、被覆剤の保管における安定性に優れる。上記砂の湿分は、例えば、乾燥等の方法によって調整することができる。本明細書における「湿分」は、ＪＩＳ  Ａ  ５０４１：２００９「コンクリート用砕石分」に記載の方法に準じて測定される値を意味する。
【００５０】
上記フェロニッケルスラグは、ステンレス鋼等の原料となるフェロニッケルの製造時に排出される残留物である。フェロニッケルスラグは、珪酸と酸化カルシウムとを主成分とする物質であり、具体的な構成成分として、酸化カルシウム、二酸化ケイ素、酸化鉄、及び酸化マグネシウム等を含み、安定した結晶構造を有する。上記フェロニッケルスラグは、黒色の粉末である。そのため、フェロニッケルスラグの含有量を調整することによって、被覆剤の色調を調整することができる。
【００５１】
上記フェロニッケルスラグに占める、粒子径が１５０μｍ以上のスラグの含有量は、フェロニッケルスラグの全量１００質量部を基準として、１０〜５０質量部であることが好ましく、１５〜４０質量部であることがより好ましく、２０〜３０質量部であることが更に好ましい。粒子径が１５０μｍ以上のスラグの含有量が５０質量部以下であることで、被覆剤の施工によって得られる被覆層の表面平滑性を向上させることができ、粒子の粗さに起因する被覆むら及び色むらを一層抑制することができる。また、粒子径が１５０μｍ以上のスラグの含有量が１０質量部以上であることで、粒子径の細かさに起因する被覆剤の粘度上昇を抑制することができ、被覆剤を施工性の向上させることができる。粒子径が１５０μｍ以上のスラグの含有量は、例えば、フェロニッケルスラグの粉砕等によって調整することができる。本明細書における「粒子径が１５０μｍ以上のスラグの含有量」は、ＪＩＳ  Ｒ  ５２０１：２０１５「セメントの物理試験方法」に記載の方法に準じて測定される値を意味する。
【００５２】
上記フェロニッケルスラグの粒度指数が、１００〜３００であることが好ましく、１３０〜２７０であることが好ましく、１６０〜２４０であることが更に好ましい。フェロニッケルスラグの粒度指数が３００以下であることで、粒子径の細かさに起因する被覆剤の粘度上昇を抑制することができ、被覆剤の施工性を向上させることができる。また、フェロニッケルスラグの粒度指数が１００以上であることで、粒子径の粗さに起因する被覆むら及び色むらを一層抑制することができる。本明細書における「粒度指数」は、ＪＩＳ  Ｚ  ２６０１：１９９３「鋳物砂の試験方法」に規定される指数を意味し、粒度係数（所定の大きさの粒子１ｇあたりの総比表面積）にしたがって、全粒度に亘っての平均の表面積を意味する。
【００５３】
上記フェロニッケルスラグのモース硬さは、５〜１０であることが好ましく、６〜９であることがより好ましく、７〜８であることが更に好ましい。フェロニッケルスラグのモース硬さが５以上であることで、被覆剤の施工によって得られる被覆層の耐久性を向上させることができる。本明細書における「モース硬度」は、ＪＩＳ  Ｚ  ０３１２：２００４「ブラスト処理用非金属系研削材」に記載の方法に準拠して測定される値を意味する。
【００５４】
上記高炉スラグ微粉末は、モルタル及びコンクリートの製造に一般的に用いられる高炉スラグを粉砕することによって得られるものを用いることができる。上記高炉スラグ微粉末のブレーン比表面積は、２７５０〜１００００ｃｍ２／ｇ程度のものであってよい。高炉スラグ微粉末としては、例えば、ＪＩＳ  Ａ  ６２０６：２０１３「コンクリート用高炉スラグ微粉末」に規定される、高炉スラグ微粉末３０００、高炉スラグ微粉末４０００、高炉スラグ微粉末６０００及び高炉スラグ微粉末８０００を使用することができる。
【００５５】
本明細書における「ブレーン比表面積」は、ＪＩＳ  Ｒ  ５２０１：２０１５「セメントの物理試験方法」に記載の方法に準拠して測定される値を意味する。
【００５６】
上記シリカフュームは、アルカリ溶液中で溶解する非晶質のＳｉＯ２を主成分とするものを用いることができる。シリカフュームのＢＥＴ比表面積は、施工性に優れ、被覆むらが少ない被覆剤を得る観点から、１０００００〜２５００００ｃｍ２／ｇであることが好ましく、１５００００〜２０００００ｃｍ２／ｇであることが更に好ましい。本明細書における「ＢＥＴ比表面積」は、ＪＩＳ  Ｚ  ８８３０：２０１３「ガス吸着による粉体（固体）の比表面積測定方法」に記載の方法に準拠して測定される値を意味する。
【００５７】
上記炭酸カルシウム粉は、炭酸カルシウムを主成分として含む粉体である。炭酸カルシウム粉としては、例えば、石灰石又は化学的に製造された炭酸カルシウムを粉砕し、分級したものを用いることができる。炭酸カルシウム粉のブレーン比表面積は、施工性に優れ、被覆むらが少ない被覆剤を得る観点から、１０００〜５０００ｃｍ２／ｇであることが好ましく、２０００〜４０００ｃｍ２／ｇであることが更に好ましい。
【００５８】
上記フライアッシュは、石炭火力発電所にて微粉炭を燃焼した際に生成する灰であって、電気集塵機等で回収される廃棄物を用いることができる。フライアッシュとしては、例えば、ＪＩＳ  Ａ  ６２０１：２０１５「コンクリート用フライアッシュ」に規定されるフライアッシュＩＩ種を用いることができる。
【００５９】
上記無機粉体の含有量は、合成樹脂エマルション１００質量部に対して、３０〜２００質量部含むことが好ましく、４０〜１８０質量部含むことがより好ましく、５０〜１７０質量部含むことが更に好ましい。無機粉体の含有量が２００質量部以下であることで、被覆剤の粘度上昇を抑制することができ、構造物への施工性を向上させることができる。また、無機粉体の含有量が３０質量部以上であることで、被覆剤中で無機粉体が沈降することを抑制することができる。
【００６０】
上記消泡剤は、鉱油系消泡剤を含む。鉱油系消泡剤は、混合物であってよい。鉱油系消泡剤は、例えば、鉱油、及び界面活性剤の混合物であってよい。界面活性剤としては、例えば、ステアリン酸マグネシウム、及び非イオン性界面活性剤等であってよい。
【００６１】
上記消泡剤のｐＨは、２．５％の水溶液とした場合に、８．０〜１０．０であることが好ましい。上記消泡剤の比重は、０．８０〜１．０であることが好ましい。上記消泡剤は、ｐＨが８．０〜１０．０であり、密度は０．８０〜１．０ｇ／ｃｍ３であることがより好ましい。
【００６２】
上記消泡剤の含有量は、合成樹脂エマルション１００質量部に対して、０．１〜５．０質量部であることが好ましく、０．１〜４．０質量部であることがより好ましく、０．５〜２．０質量部であることが更に好ましく、１．０〜２．０質量部であることが更により好ましい。消泡剤の含有量が０．１質量部以上であることで、被覆剤の施工時における気泡の発生を抑制することができ、被覆層の美観を向上させることができる。消泡剤の含有量が５．０質量部以下であることで、十分な消泡性を維持しつつ、コストを抑えることができる。
【００６３】
上記増粘剤は、ウレアウレタン樹脂を含む。増粘剤は、溶剤を含む溶液であってもよく、他に塩化リチウム等の化合物を含んでいてもよい。溶剤としてはＮ−メチル−２−ピロリドンが例示できる。上記増粘剤の密度は、１．０〜１．３ｇ／ｃｍ３であることが好ましい。
【００６４】
増粘剤の含有量は、合成樹脂エマルション１００質量部に対して、０．１〜５．０質量部であることが好ましく、０．１〜４．０質量部であることがより好ましく、０．５〜３．０質量部であることが更に好ましく、１．０〜２．０質量部であることが更により好ましい。増粘剤の含有量が０．１質量部以上であることで、被覆剤中の無機粉体の沈降を抑制することができる。増粘剤の含有量が５．０質量部以下であることで、被覆剤の施工性を向上させることができる。
【００６５】
上記顔料は、酸化アルミニウム及び酸化チタンを含む。上記顔料は、例えば、白色顔料等であってよい。酸化チタンは、二酸化チタンであってよい。上記顔料は、顔料全量に対して、二酸化チタンの含有量は、７５質量％以上が好ましく、８５質量％以上がより好ましい。上記顔料は、市販のものを用いてもよく、別途調製したものを用いてもよい。上記顔料を別途調製する場合、例えば、ルチル鉱石及びイルメナイト等の鉱石を原料として用い、塩素法又は硫酸法によって化学的に製造される無機化合物であってよい。
【００６６】
上記顔料は、例えば、水等の液体、及び界面活性剤等を加えて、液状又はペースト状に調製してもよい。上記顔料に界面活性剤を０．５〜１．０質量％及び水を２９〜３９質量％を加えてペースト状に調製した場合、ｐＨは、８．０〜１０．０であることが好ましい。上記ペースト状顔料の密度は、１．９〜２．３ｇ／ｃｍ３であることが好ましい。上記ペースト状顔料は、ｐＨが８．０〜１０．０であり、密度が１．９〜２．３ｇ／ｃｍ３であることがより好ましい。
【００６７】
上記顔料の含有量は、合成樹脂エマルション１００質量部に対して、１．０〜２０．０質量部であることが好ましく、１．０〜１５．０質量部であることがより好ましく、３．０〜１５．０質量部であることが更に好ましく、５．０〜１０．０質量部であることが更により好ましい。顔料の含有量が１．０質量部以上であることで、被覆剤の施工によって得られる被覆層と、構造物の表面との間に色差を一層低減することができ、被覆構造物の美観に優れたものとすることができる。顔料の含有量が２０．０質量部以下であることで、顔料の微粒子が凝集を抑制することができ、被覆剤の施工によって得られる被覆層の表面平滑性を向上させることができ、粒子の粗さに起因する被覆むらを一層抑制することができる。
【００６８】
上述の被覆剤は、合成樹脂エマルション、無機粉体、消泡剤、増粘剤及び顔料に加えて、その他の成分を含有してもよい。その他の成分としては、例えば、耐候性付与剤、安定剤及び分散剤などが挙げられる。
【００６９】
上記耐候性付与剤は、例えば、紫外線吸収剤などを含んでもよい。上記耐候性付与剤は、ベンゾトリアゾール系化合物を含んでもよい。上記ベンゾトリアゾール系化合物は、ポリ（オキシエチレン）基を有してもよい。
【００７０】
上記耐候性付与剤は、α−３−（３−（２Ｈ−ベンゾトリアゾール−２−イル）−５−ｔｅｒｔ−ブチル−４−ヒドロシキフェニル）プロピオニル−ω−ヒドロキシポリ（オキシエチレン）、及びα−３−（３−（２Ｈ−ベンゾトリアゾール−２−イル）−５−Ｔｅｒｔ−ブチル−４−ヒドロキシフェニル）プロピオニル−ω−３−（３−（２Ｈ−ベンゾトリゾール−２−イル）−５−ｔｅｒｔ−ブチル−４−ヒドロキシフェニル）プロピオニルオキシポリ（オキシエチレン）からなる群より選択される少なくとも１種を含んでもよい。
【００７１】
上記耐候性付与剤の溶解度は、好ましくは７．０〜９．０ｍｇ／Ｌである。上記耐候性付与剤の密度は、好ましくは１．０〜１．３ｇ／ｃｍ３である。上記耐候性付与剤は、溶解度が７．０〜９．０ｍｇ／Ｌであり、密度が１．０〜１．３ｇ／ｃｍ３であることがより好ましい。本明細書における「溶解度」は水に対する溶解度を意味し、水１Ｌあたりに溶解可能な物質の量を示す。本明細書における「密度」は、ＪＩＳ  Ｋ  ００６１：２００１「化学製品の密度及び比重測定方法」に記載の方法に準じて測定される値を意味する。
【００７２】
耐候性付与剤の含有量は、合成樹脂エマルション１００質量部に対して、０．１〜１０．０質量部であることが好ましく、０．３〜５．０質量部であることがより好ましく、０．５〜１．５質量部であることが更に好ましい。耐候性付与剤の含有量が０．１質量部以上であることで、被覆剤の施工によって得られる被覆層の紫外線による劣化を抑制することができる。耐候性付与剤の含有量が１０．０質量部以下であることで、コストを抑えることができる。
【００７３】
安定剤は、例えば、立体障害アミン光安定剤を用いることができる。安定剤は、１，２，２，６，６−ペンタメチルピペリジン骨格、及び２，２，６，６−テトラメチルピペリジン骨格からなる群より選択される少なくとも１種の骨格を有する化合物を含むことが好ましく、１，２，２，６，６−ペンタメチルピペリジン骨格を有する化合物を含むことがより好ましい。
【００７４】
上記安定剤は、ビス（１，２，２，６，６−ペンタメチル−４−ピペリジル）デカンジオアート、及びメチル（１，２，２，６，６−ペンチメタル−４−ピペリジル）セバケートからなる群より選択される少なくとも１種を含んでもよい。
【００７５】
上記安定剤の粘度が１００〜６００Ｐａ・ｓであることが好ましい。上記安定剤の密度は、０．９〜１．１ｇ／ｃｍ３であることが好ましい。上記安定剤は、粘度が１００〜６００Ｐａ・ｓであり、密度が０．９〜１．１ｇ／ｃｍ３であることがより好ましい。
【００７６】
上記安定剤の含有量は、合成樹脂エマルション１００質量部に対して、０．１〜１０．０質量部含むことが好ましく、０．３〜５．０質量部含むことがより好ましく、０．５〜１．５質量部含むことが更に好ましい。安定剤の含有量が０．１質量部以上であることで、被覆剤の施工によって得られる被覆層の紫外線による劣化を抑制することができる。安定剤の含有量が１０．０質量部以下であることで、コストを抑えることができる。
【００７７】
上記分散剤は、例えば、脂肪酸の金属塩、脂肪酸エステル、及び低融点樹脂等が挙げられる。被覆剤が分散剤を含有することで、無機粉体等の沈降をより一層抑制することができる。
【００７８】
上述の被覆剤の２３℃における粘度は、例えば、４０００ＭＰａ・秒以下、３０００ＭＰａ・秒以下、又は２０００ＭＰａ・秒以下とすることができる。上述の被覆剤の２３℃における粘度は、例えば、５００ＭＰａ・秒以上であってよい。上述の被覆剤の２３℃における粘度が上記範囲内であることで、構造物表面への施工性をより向上させることができ、また当該被覆剤によって得られる被覆層を美観に優れたものとすることができる。本明細書における「粘度」は、実施例に記載の方法で測定することができる。
【００７９】
上述の被覆剤は、例えば、以下のような製造方法によって調製することができる。被覆剤の製造方法の一実施形態は、合成樹脂エマルション、無機粉体、消泡剤、増粘剤及び顔料を混合する工程を有する。
【００８０】
被覆剤の施工方法の一実施形態は、構造物の表面の少なくとも一部に上述の被覆剤又は上述の被覆剤を含む溶液を施工し、被覆剤含有層を設ける工程（以下、施工工程ともいう）と、前記被覆剤含有層から水を含む溶剤の含有量を低減して被覆層を設ける工程（以下、溶媒量低減工程ともいう）とを有する。施工方法は、例えば、塗布及びスプレー等で行ってもよい。塗布は、刷毛又はローラーを用いて行ってもよい。また、一度塗布が完了した面に対して上述の被覆剤を更に塗布し、重ね塗りを行ってもよい。
【００８１】
上述の被覆剤を含む溶液は、上述の被覆剤と、溶媒とを含む。溶媒は、水であってもよく、アルコール等の溶媒であってもよい。被覆剤の施工が屋内で行われる場合があることから、溶媒は水であることが好ましい。
【００８２】
上記被覆剤及び上記被覆剤を含む溶液は、無機粉体の沈降をより一層抑制し、被覆剤の施工によって得られる被覆層の外観をより向上させる観点から、被覆剤の施工の直前に調製することが好ましい。すなわち、上述の被覆剤の施工方法は、被覆剤を調製する工程を更に備えてもよい。
【００８３】
上述の被覆剤の施工対象としては、例えば、住宅、ビル等の構造物であってよい。上記構造物は、屋外又は屋内に設置されるものであってよい。上記構造物は、例えば、コンクリート及びモルタル等から構成されていてよい。すなわち、上記構造物は、コンクリート構造物及びモルタル構造物等であってよい。
【００８４】
被覆剤の施工量（例えば、塗布量）は、５０〜６００ｇ／ｍ２であることが好ましく、１００〜４００ｇ／ｍ２であることが更に好ましい。
【００８５】
溶媒量低減工程は、例えば、自然乾燥、及び加熱乾燥させてもよい。溶媒量低減工程において低減させる溶媒には、被覆剤を構成する合成樹脂エマルションに含有される分散媒も含む。溶媒量低減工程における環境温度は、例えば、１０〜４０℃であってよい。溶媒量低減工程の時間は、１〜５時間で行われてもよい。
【００８６】
被覆層の厚さは、例えば、０．０５〜２．００ｍｍであってよく、又は、０．１０〜１．２０ｍｍであってよい。被覆層の厚さを上記範囲内とすることで、ひび割れを低減する効果が十分に発揮される。被覆層の厚さが０．０５ｍｍ以上であることで、衝撃によって生じ得る被覆層の削れ及びはがれ等の発生が抑制できる。被覆層の厚さが２ｍｍ以下であることで、乾燥時の被覆層の収縮による被覆剤のひび割れを抑制できる。
【００８７】
以上のとおり、本開示の被覆剤は、耐候性及び付着性に優れているので、既設の建設構造物への施工性に優れ、塗装むらが少ないものとなる。また、無機粉体の種類や含有量を調整することによって、色の調整が容易に可能なものである。更に、安価且つ汎用性が高く、被覆剤の施工後も耐久性が高く、外部環境由来の劣化因子から建設構造物を保護できるものとなる。
【００８８】
以上、幾つかの実施形態について説明したが、本開示は上記実施形態に何ら限定されるものではない。また、上述した実施形態についての説明内容は、互いに適用することができる。
【実施例】
【００８９】
以下、実施例及び比較例を参照して本開示の内容をより詳細に説明する。ただし、本開示は、下記の実施例に限定されるものではない。
【００９０】
（実施例１）
＜モルタル構造物の調製＞
容器に、７６４質量部の普通ポルトランドセメント（宇部三菱セメント株式会社製、ブレーン比表面積：３２６０ｃｍ２／ｇ、密度：３．１６ｇ／ｃｍ３、ＳＯ３量：２．３１％）と、細骨材として１２１２質量部の混合砂（表乾密度：２．６２ｇ／ｃｍ３、吸水率：１．６９％、粗粒率：２．６６％）と、混和材として９．１７質量部の高性能ＡＥ減水剤（ＢＡＳＦジャパン社製、商品名：マスターグレニウムＳＰ８Ｓ）とを測り取り、２５１質量部の水（水道水）を加え、混練して混練物を得た。得られた混練物を板状に成形し、２０℃の水中で水中養生することでモルタル構造物（高強度、呼び強度：５０Ｎ／ｍｍ２以上）を調製した。得られたモルタル構造物は、塗布面が縦：１０ｃｍ、横：２０ｃｍの板状であった。なお、高性能ＡＥ減水剤は、セメントに対する含有割合が１．２０質量％となるように調整した。
【００９１】
＜被覆剤の調製＞
容器に、固形分で１００質量部の合成樹脂エマルション、１５０質量部の無機粉体、０．４３質量部の消泡剤、０．４３質量部の増粘剤、及び８．７質量部の顔料を測り取り、撹拌装置を用いて８００ｒｐｍで無機粉体等が十分に分散するまで３０分間、撹拌混合することで、被覆剤を調整した。
【００９２】
＜被覆構造物の調製（モルタル構造物表面への被覆剤の施工）＞
上述のとおり調製した被覆剤を刷毛（刷毛幅：３０ｍｍ）で、上記モルタル構造物の表面（縦：１０ｃｍ、横：２０ｃｍの平面）上に塗布量が約３００ｇ／ｍ２となるように塗工し塗工層を設けた。その後、塗工層を室温で１時間乾燥させて、被覆構造物（被覆層を備える構造物）を得た。
【００９３】
（実施例２〜４）
表１に示すとおりに原材料及び仕込み比（質量比）を変更したこと以外は、実施例１と同様にして被覆剤を調整した。得られた被覆剤を用いて実施例１と同様にして、被覆構造物を調製した。
【００９４】
（比較例１）
実施例１で用いた合成樹脂エマルションと同じ合成樹脂エマルションを用いて、合成樹脂エマルションのみからなる被覆剤を用意した。次に、当該被覆剤を用いて実施例１と同様にして、被覆構造物を調製した。
【００９５】
【表１】
2020158578.tif 000002
【００９６】
表１に記載の原材料は、以下に示すものを用いた。
【００９７】
［合成樹脂エマルション］
アクリル酸アルキルエステル・メタクリル酸共重合体を含有するエマルション（アクリル酸アルキルエステル・メタクリル酸共重合体のガラス転移温度：９℃、エマルションの２３℃における粘度：３００ｍＰａ・ｓ、エマルションのｐＨ：８．５、エマルションの平均分散粒子径：６０ｎｍ、固形分濃度：３６％）
【００９８】
［無機粉体］
砕石粉（粒子径が１５０μｍ以上の粒子の含有量：全量１００質量部に対して０．３質量部、活性度指数：６８％、フロー値比：９１％、密度：２．７３ｇ／ｃｍ３、湿分：０．３３％以下）
［消泡剤］
鉱油、ステアリン酸マグネシウム、及び非イオン性界面活性剤の混合物（ｐＨ：８．０〜１０．０（２．５％ａｑ）、引火点：１６５℃、２５℃における比重：０．９０）
［増粘剤］
塩化リチウム、及びウレアウレタン樹脂を含むＮ−メチル−２−ピロリドン溶液（２０℃における密度：１．１２ｇ／ｃｍ３、初留点：２０３℃、引火点：８５．９℃）
［顔料］
酸化チタン（ＩＶ）と酸化アルミニウムとの混合物（酸化チタン６０〜７０質量％、酸化アルミニウム２質量％未満、及び水のペースト状混合物、ｐＨ：８．５〜９．５、密度：２．０〜２．２ｇ／ｃｍ３）
【００９９】
［耐候性付与剤］
α−３−（３−（２Ｈ−ベンゾトリゾール−２−イル）−５−ｔｅｒｔ−ブチル−４−ヒドロシキフェニル）プロピオニル−ω−ヒドロキシポリ（オキシエチレン）、及びα−３−（３−（２Ｈ−ベンゾトリゾール−２−イル）−５−ｔｅｒｔ−ブチル−４−ヒドロキシフェニル）プロピオニル−ω−３−（３−（２Ｈ−ベンゾトリゾール−２−イル）−５−ｔｅｒｔ−ブチル−４−ヒドロキシフェニル）プロピオニルオキシポリ（オキシエチレン）を含む紫外吸収剤（沸点：１６６℃、融点：−４０℃、２０℃における比重：１．１７）
【０１００】
［安定剤］
ビス（１，２，２，６，６−ペンタメチル−４−ピペリジル）デカンジオアート及びメチル（１，２，２，６，６−ペンチメタル−４−ピペリジル）セバケートを含む立体障害アミン光安定剤（ビス（１，２，２，６，６−ペンタメチル−４−ピペリジル）デカンジオアートが７０〜８０質量％、メチル（１，２，２，６，６−ペンチメタル−４−ピペリジル）セバケートが１５〜３０質量％となるように配合されたもの）
【０１０１】
〔被覆剤の評価〕
実施例１〜４及び比較例１で調製した被覆剤について、２３℃における粘度、均一性（沈殿抑制性）及び構造物表面への施工性の評価を行った。
【０１０２】
＜被覆剤の２３℃における粘度の評価＞
実施例１〜４及び比較例１で調製した被覆剤を用いて、ＢＭ型粘度計（東京計器株式会社製、測定条件：ローターＮｏ．１、１２ｒｐｍ、１分間）を用い、２３℃の条件下によって粘度を測定し、以下の基準で評価した。結果を表２に示す。
Ａ：粘度が、２０００ＭＰａ・秒以下である。
Ｂ：粘度が、２０００ＭＰａ・秒超、３０００ＭＰａ・秒以下である。
Ｃ：粘度が、３０００ＭＰａ・秒超、４０００ＭＰａ・秒以下である。
Ｄ：粘度が、４０００ＭＰａ・秒超である。
【０１０３】
＜被覆剤の均一性の評価＞
実施例１〜４及び比較例１で調製した被覆剤について、均一性を目視で観察し、以下の基準で評価した。結果を表２に示す。
Ａ：沈殿がない。
Ｂ：沈殿が僅かに確認される
Ｃ：沈殿が確認される。
Ｄ：沈殿が多く確認される。
【０１０４】
＜被覆剤の構造物表面への施工性の評価＞
実施例１〜４及び比較例１で調製した被覆剤を用いて、刷毛（刷毛幅：３０ｍｍ）で施工し、被覆剤の伸びを以下の基準で評価した。なお、当該評価は訓練された１０名のパネルに評価し、その評価の平均を採用した。結果を表２に示す。
Ａ：被覆剤が、非常に良好な伸びを呈する。
Ｂ：被覆剤が、良好な伸びを呈する。
Ｃ：被覆剤が、伸びが悪い。
【０１０５】
【表２】
2020158578.tif 000003
【０１０６】
〔被覆層の性能評価〕
実施例１〜４及び比較例１で調製した被覆構造物について、被覆層の被覆むら、被覆層の光沢、被覆層のハンター色差、及び被覆層の耐候性の評価を行った。なお、以下の評価では、各評価の参考のため実施例１で調製したモルタル構造物を参考例１とした。また、図１〜図４に各被覆構造物及びモルタル構造物の表面観察の一例を示す。
【０１０７】
＜被覆層の被覆むらの評価＞
実施例１〜４及び比較例１で調製した被覆構造物の表面を目視観察し、以下の基準で評価した。結果を表３に示す。
Ａ：被覆むらがない。
Ｂ：被覆むらがごくわずかに観察される。
Ｃ：被覆むらが観察される。
Ｄ：被覆むらが多く観察される。
【０１０８】
＜被覆層の光沢度の評価＞
実施例１〜４及び比較例１で調製した被覆構造物、並びに参考例１のモルタル構造物について、後述する耐候性評価において３サイクル終了後の被覆層表面の光沢度を光沢度計によって測定し、以下の基準で評価した。結果を表３に示す。
Ａ：光沢値が、３以下である。
Ｂ：光沢値が、３を超え１０以下である。
Ｃ：光沢値が、１０を超え３０以下である。
Ｄ：光沢値が、３０超である。
【０１０９】
＜被覆層の色差（ΔＥ）の評価＞
実施例１〜４及び比較例１で調製した被覆構造物、並びに参考例１のモルタル構造物について、被覆剤の施工直後と、後述する耐候性試験において３サイクル終了後の被覆層表面の色差を色差計によって測定し、三刺激値からハンター色差式（ΔＥ＝［（ΔＬ）２＋（Δａ）２＋（Δｂ）２］１／２を用いて色差を算出した。ΔＬは３サイクル試験終了後の被覆膜表面のＬ値と施工直後の被覆膜表面のＬ値との差を表す。Δａ、Δｂについても同様である。色差を以下の基準で評価した。結果を表３に示す。
Ａ：色差が、５．０以下である。
Ｂ：色差が、５．０超、３０以下である。
Ｃ：色差が、３０超である。
【０１１０】
＜被覆層の耐候性の評価＞
実施例１〜４及び比較例１で調製した被覆構造物、並びに参考例１のモルタル構造物について耐候性の評価を行った。具体的には、被覆構造物及びモルタル構造物の表面に紫外光（ランプ出力：３０Ｗ／ｃｍ２、波長：２２０ｎｍ超）を２時間照射して、その後、水中に２時間浸漬した。これを１サイクルとして、１〜３サイクル試験を実施した。各表面を目視観察した。被覆構造物及びモルタル構造物の最終的な表面の状況に基づき、以下の基準で評価した。結果を表３に示す。
Ａ：表面に異常が観察されない。
Ｂ：表面にわずかに変色及びつけ引けが観察されたが、ひび割れは観察されない。
Ｃ：表面に目立った変色及びつけ引けが観察されたが、ひび割れは観察されない。
Ｄ：表面に膨れが観察される、又は表面にひび割れが観察される。
【０１１１】
【表３】
2020158578.tif 000004
【０１１２】
図１及び図２に示すとおり、実施例１〜４で調製した被覆剤を用いて被覆層を設けた場合、被覆むらがなく、さらには色むらの発生が抑制され、光沢も抑制されることが確認された。図１は、実施例１〜４において調製された被覆剤を用いてモルタル構造物上に形成された被覆層の状態を示す図である。図２は、モルタル構造物（参考例１）、比較例１において調製された被覆剤を用いてモルタル構造物上に形成された被覆層の状態を示す図である。
【０１１３】
図３及び図４に示すとおり、実施例１〜４で調製した被覆剤を用いて被覆層を設けた場合、耐候性試験の後であっても、被覆層上に異常が観察されず、耐候性に優れる被覆層を設けられることが確認された。図３は、実施例１〜４において調製された被覆剤を用いてモルタル構造物上に形成された被覆層のＵＶ照射試験後の状態を示す図である。図４は、モルタル構造物（参考例１）、比較例１において調製された被覆剤を用いてモルタル構造物上に形成された被覆層のＵＶ照射試験後の状態を示す図である。図４に示されるとおり、本開示にかかる被覆剤を用いて形成される被覆層を有しないモルタル構造物の表面、及び合成樹脂エマルションのみで形成される被覆層を有する被覆構造物では、紫外線照射によってひび割れ等が発生することが確認された。
【産業上の利用可能性】
【０１１４】
本開示によれば、被覆むらの発生及び光沢が抑制され、耐候性に優れる被覆層を形成することが可能な被覆剤を提供することができる。
【図１】
2020158578.tif 000005
【図２】
2020158578.tif 000006
【図３】
2020158578.tif 000007
【図４】
2020158578.tif 000008